(57)【要約】【課題】立体造形物を黄変させにくい３Ｄプリンタ用サポート材除去液、立体造形物の黄変が抑えられる３Ｄプリンタ用サポート材除去方法および立体造形物の製造方法の提供。【解決手段】水（Ａ）と、酸素系酸化剤およびハロゲン系酸化剤からなる群から選択される少なくとも一種の酸化剤（Ｂ）とを含む、３Ｄプリンタ用サポート材除去液；３Ｄプリンタを用いて製造された、サポート材で支持されたモデル材からなる立体造形物から、本発明の３Ｄプリンタ用サポート材除去液を用いてサポート材を除去する、３Ｄプリンタ用サポート材除去方法；および、３Ｄプリンタを用いてサポート材で支持されたモデル材からなる立体造形物を製造した後、本発明の３Ｄプリンタ用サポート材除去液を用いてサポート材を除去する、立体造形物の製造方法。【選択図】図１
2018083869.tif 000002
【特許請求の範囲】
【請求項１】
水（Ａ）と、
酸素系酸化剤およびハロゲン系酸化剤からなる群から選択される少なくとも一種の酸化剤（Ｂ）と
を含む、３Ｄプリンタ用サポート材除去液。
【請求項２】
アルカリ成分（Ｃ）をさらに含む、請求項１に記載の３Ｄプリンタ用サポート材除去液。
【請求項３】
界面活性剤（Ｄ）をさらに含む、請求項１または２に記載の３Ｄプリンタ用サポート材除去液。
【請求項４】
３Ｄプリンタを用いて製造された、サポート材で支持されたモデル材からなる立体造形物から、請求項１〜３のいずれか一項に記載の３Ｄプリンタ用サポート材除去液を用いて前記サポート材を除去する、３Ｄプリンタ用サポート材除去方法。
【請求項５】
３Ｄプリンタを用いてサポート材で支持されたモデル材からなる立体造形物を製造した後、請求項１〜３のいずれか一項に記載の３Ｄプリンタ用サポート材除去液を用いて前記サポート材を除去する、立体造形物の製造方法。
【発明の詳細な説明】
【技術分野】
【０００１】
本発明は、３Ｄプリンタ用サポート材除去液、３Ｄプリンタ用サポート材除去方法、および立体造形物の製造方法に関する。
【背景技術】
【０００２】
３Ｄプリンタは、各種製造業、建築、医療、教育、航空宇宙等の幅広い分野で利用されている。例えば、３Ｄプリンタで製造された立体造形物は、各種製造業、航空宇宙等の分野ではデザイン検討、機能検証等のためのモックアップとして、建築分野ではプレゼンテーション用の建築模型として、医療分野では手術前検討用モデルとして、教育分野ではモノづくり教育のツールとして使用されている。３Ｄプリンタで製造された立体造形物には、今までパーソナルコンピュータの画面上でしか見ることができなかったものが、模型ではあるが実際に手に取ることができるため完成したときのイメージがしやすくなる、という利点がある。
【０００３】
３Ｄプリンタは、ラピッドプロトタイピング（３次元造形機）の一種であり、３Ｄ−ＣＡＤ、３Ｄ−ＣＧ等のデータを元に、材料を一層ずつ積層して立体造形物を製造する装置である。立体造形物を製造する造形方式には数種類あり、方式ごとに使える材料や製造される立体造形物の特性は異なる。そのため用途に適した造形方式を選択する必要がある。代表的な造形方式としては、熱で溶かした樹脂をノズルから押し出し、積み上げて立体造形物を製造する熱溶解積層方式、インクジェットヘッドから噴射した樹脂を紫外線で固めて立体造形物を製造するマテリアルジェッティング方式、インクジェットヘッドから液体状の結合剤を噴射し粉末を一層ずつ固めて立体造形物を製造するバインダージェッティング方式、粉末状の素材にレーザーを照射して焼結させて立体造形物を製造する粉末焼結方式等が挙げられる。
【０００４】
造形方式としては、プラスチック製品とほぼ同等の強度の立体造形物を製造でき、かつカラーバリエーションが多くカラフルな立体造形物を製造できる熱溶解積層方式；複数の素材を混ぜることで多様な硬度の立体造形物やカラフルな立体造形物を製造でき、かつ高精度の立体造形物を製造できるマテリアルジェッティング方式がよく用いられている。しかし、熱溶解積層方式やマテリアルジェッティング方式においては、立体造形物（モデル材）が固化するまで支えておくためのサポート材が必要となる場合があり、その場合、立体造形物が固化した後、サポート材を除去する工程が必要となる。
【０００５】
サポート材を除去するためのサポート材除去液としては、例えば、下記のものが提案されている。
（ａ）水溶性有機溶剤１質量％以上、２０質量％以下、（ｂ）アルカリ金属水酸化物０．５質量％以上、２０質量％以下、（ｃ）有機アルカリ剤０．２質量％以上、２０質量％以下、（ｄ）界面活性剤０．１質量％以上、２０質量％以下、及び水を含有し、（ｂ）の含有量と（ｃ）の含有量の質量比（ｂ）／（ｃ）が１／４以上、１／０．４以下である、３Ｄプリンタ造形物用現像液組成物（特許文献１）。
【先行技術文献】
【特許文献】
【０００６】
【特許文献１】特開２０１４−８３７４４号公報
【発明の概要】
【発明が解決しようとする課題】
【０００７】
しかしながら、特許文献１に記載の３Ｄプリンタ造形物用現像液組成物でサポート材を除去した場合、得られた立体造形物は何らかの理由により黄変してしまうという問題がある。そのため、黄変防止効果のあるサポート材除去液が望まれている。
【０００８】
本発明は、立体造形物を黄変させにくい３Ｄプリンタ用サポート材除去液、立体造形物の黄変が抑えられる３Ｄプリンタ用サポート材除去方法および立体造形物の製造方法を提供することを目的とする。
【課題を解決するための手段】
【０００９】
本発明は、以下の態様を有する。
＜１＞水（Ａ）と、酸素系酸化剤およびハロゲン系酸化剤からなる群から選択される少なくとも一種の酸化剤（Ｂ）とを含む、３Ｄプリンタ用サポート材除去液。
＜２＞アルカリ成分（Ｃ）をさらに含む、前記＜１＞の３Ｄプリンタ用サポート材除去液。
＜３＞界面活性剤（Ｄ）をさらに含む、前記＜１＞または＜２＞の３Ｄプリンタ用サポート材除去液。
＜４＞３Ｄプリンタを用いて製造された、サポート材で支持されたモデル材からなる立体造形物から、前記＜１＞〜＜３＞のいずれかの３Ｄプリンタ用サポート材除去液を用いて前記サポート材を除去する、３Ｄプリンタ用サポート材除去方法。
＜５＞３Ｄプリンタを用いてサポート材で支持されたモデル材からなる立体造形物を製造した後、前記＜１＞〜＜３＞のいずれかの３Ｄプリンタ用サポート材除去液を用いて前記サポート材を除去する、立体造形物の製造方法。
【発明の効果】
【００１０】
本発明の３Ｄプリンタ用サポート材除去液は、立体造形物を黄変させにくい。
本発明の３Ｄプリンタ用サポート材除去方法および立体造形物の製造方法によれば、立体造形物の黄変が抑えられる。
【図面の簡単な説明】
【００１１】
【図１】サポート材で支持された立体造形物（被洗物）の写真である。
【図２】サポート材を除去し、すすぎを行った後の立体造形物の写真である。
【図３】サポート材で支持された立体造形物（被洗物）からサポート材を除去する方法を説明するための概略図である。
【発明を実施するための形態】
【００１２】
以下、本発明の好適な実施形態について詳細に説明する。ただし、本発明は以下の実施形態に限定されるものではない。
本明細書において、「（メタ）アクリル酸」は、「アクリル酸」および「メタクリル酸」の総称である。
【００１３】
＜３Ｄプリンタ用サポート材除去液＞
本発明の３Ｄプリンタ用サポート材除去液は、水（Ａ）（以下、「（Ａ）成分」とも記す。）、酸素系酸化剤およびハロゲン系酸化剤からなる群から選択される少なくとも一種の酸化剤（Ｂ）（以下、「（Ｂ）成分」とも記す。）を含む。
本発明の３Ｄプリンタ用サポート材除去液は、サポート材の除去性の観点から、アルカリ成分（Ｃ）（以下、「（Ｃ）成分」とも記す。）をさらに含むことが好ましい。
本発明の３Ｄプリンタ用サポート材除去液は、サポート材の除去速度の向上の観点から、界面活性剤（Ｄ）（以下、「（Ｄ）成分」とも記す。）をさらに含むことが好ましい。
本発明の３Ｄプリンタ用サポート材除去液は、成分（Ａ）〜（Ｄ）をすべて含むことが特に好ましい。
本発明の３Ｄプリンタ用サポート材除去液は、本発明の効果を損なわない範囲において、必要に応じて他の成分を含んでいてもよい。
【００１４】
（水（Ａ））
（Ａ）成分としては、例えば、水道水、イオン交換水、蒸留水等が挙げられ、いずれも好適に用いることができる。
【００１５】
（酸化剤（Ｂ））
（Ｂ）成分は、酸素系酸化剤およびハロゲン系酸化剤からなる群から選択される少なくとも一種である。
【００１６】
酸素系酸化剤は、水中で活性酸素を発生する化合物である。酸素系酸化剤としては、下記の（Ｂ１）〜（Ｂ８）が挙げられる。酸素系酸化剤は、１種を単独で用いてもよく、２種以上を併用してもよい。
（Ｂ１）過酸化水素。
（Ｂ２）過炭酸アンモニウム、過炭酸ナトリウム、過炭酸カリウム等の過炭酸塩。
（Ｂ３）過ホウ酸ナトリム一水塩、過ホウ酸ナトリム四水塩等の過ホウ酸塩。
（Ｂ４）過酢酸、ペルオキシ安息香酸、ペルオキシ−α−ナフトエ酸、ペルオキシラウリン酸、ペルオキシステアリン酸等の過カルボン酸。
（Ｂ５）１，１２−ジペルオキシドデカン二酸、１，９−ジペルオキシアゼライン酸、ジペルオキシセバシン酸、ジペルオキシイソフタル酸等のジ過カルボン酸。
（Ｂ６）フタルイミドペルオキシカプロン酸、過酸化ベンゾイル等の（Ｂ４）および（Ｂ５）以外の有機過酸化物。
（Ｂ７）過リン酸塩。
（Ｂ８）過硫酸、または過硫酸ナトリウム、過硫酸カリウム、過硫酸アンモニウム、過硫酸水素ナトリウム、過硫酸水素カリウム、モノ過硫酸水素カリウム複塩等の過硫酸塩。
【００１７】
ハロゲン系酸化剤は、水中で活性ハロゲンを発生する化合物である。ハロゲン系酸化剤としては、下記の（Ｂ９）〜（Ｂ１１）が挙げられる。ハロゲン系酸化剤は、１種を単独で用いてもよく、２種以上を併用してもよい。
（Ｂ９）次亜塩素酸、亜塩素酸、過塩素酸、またはこれらのリチウム塩、ナトリウム塩、カリウム塩等のアルカリ金属塩、もしくはマグネシウム塩、カルシウム塩等のアルカリ土類金属塩。
（Ｂ１０）トリクロロイソシアヌル酸、ジクロロイソシアヌル酸、トリブロモシアヌル酸、ジブロモシアヌル酸、ジクロロイソシアヌル酸ナトリウム、ジブロモイソシアヌル酸ナトリウム、ジクロロイソシアヌル酸ナトリウムの水和物、ジクロロイソシアヌル酸カリウム等のハロゲン化イソシアヌル酸化合物。
（Ｂ１１）１，３−ジブロモ−５，５−ジメチルヒダントイン、１−ブロモ−３−クロロ−５，５−ジメチルヒダントイン、３−ブロモ−１−クロロ−５，５−ジメチルヒダントイン、１，３−ジクロロ−５，５−ジメチルヒダントイン、１，３−ジクロロ−５−エチル−５−メチルヒダントイン等のハロゲン化ヒダントイン化合物。
（Ｂ）成分としては、取り扱い時の安全性および排水処理の観点から、酸素系酸化剤が好ましく、（Ｂ２）、（Ｂ３）、または（Ｂ１）がより好ましい。
【００１８】
（アルカリ成分（Ｃ））
（Ｃ）成分は、特に限定されない。（Ｃ）成分としては、水酸化ナトリウム、水酸化カリウム等のアルカリ金属水酸化物；オルトケイ酸ナトリウム、メタケイ酸ナトリウム、メタケイ酸カリウム、セスキケイ酸ナトリウム等の珪酸塩；リン酸三ナトリウム等のリン酸塩；炭酸二ナトリウム、炭酸水素ナトリウム、炭酸二カリウム等の炭酸塩；ホウ酸ナトリウム等のホウ酸塩；アミン類等が挙げられる。（Ｃ）成分は、１種を単独で用いてもよく、２種以上を併用してもよい。
（Ｃ）成分としては、サポート材の除去性およびコストの観点から、アルカリ金属水酸化物、珪酸塩が好ましく、アルカリ金属水酸化物がより好ましい。
【００１９】
（界面活性剤（Ｄ））
（Ｄ）成分としては、アニオン性界面活性剤、カチオン性界面活性剤、ノニオン性界面活性剤、両性界面活性剤が挙げられる。
【００２０】
アニオン性界面活性剤としては、公知のものが挙げられる。具体的には、石鹸、アルキルベンゼンスルホン酸塩、高級アルコール硫酸エステル塩、高級アルコールアルキレンオキシド付加物の硫酸塩、α−スルホ脂肪酸エステル、α−オレフィンスルホン酸塩、アルカンスルホン酸塩、モノアルキルリン酸エステル塩等が挙げられる。
アルキルは、通常炭素数１０〜１４の直鎖または分岐のアルキルである。高級アルコールは、通常炭素数８〜２４の直鎖または分岐の不飽和または飽和の高級アルコールである。脂肪酸は、通常炭素数６〜２２の不飽和または飽和の脂肪酸である。α−オレフィンは、通常炭素数１４〜１６のα−オレフィンである。アルカンは、通常炭素数１４〜１８の直鎖または分岐のアルカンである。アルキレンオキシド付加物のアルキレンオキシ基としては、エチレンオキシ基、プロピレンオキシ基、ブチレンオキシ基、スチレンオキシ基が挙げられる。アルキレンオキシドが付加した部分は、１種のアルキレンオキシ基からなるものであってもよく、２種以上のアルキレンオキシ基からなるものであってもよい。２種以上のアルキレンオキシ基からなる場合、アルキレンオキシドの付加形態に制限はない。アルキレンオキシドの付加形態としては、ランダム付加、ブロック付加、ランダム付加とブロック付加との組み合わせ等が挙げられる。アルキレンオキシドの付加数は、１〜２０モルである。
【００２１】
カチオン性界面活性剤としては、公知のものが挙げられる。具体的には、アルキルトリメチルアンモニウム塩、ジアルキルジメチルアンモニウム塩、アルキルジメチルベンジルアンモニウム塩等が挙げられる。
【００２２】
ノニオン性界面活性剤としては、公知のものが挙げられる。具体的には、高級アルコールアルキレンオキシド付加物、高級アルコールアルキレンオキシド付加物の脂肪酸エステル化物、アルキルまたはアルケニルフェノールアルキレンオキシド付加物、脂肪酸アルキレンオキシド付加物、多価アルコールのアルキレンオキシド付加物の高級脂肪酸エステル化物、脂肪族アミンアルキレンオキシド付加物、脂肪酸アミドアルキレンオキシド付加物、ポリオキシプロピレンのアルキレンオキシド付加物のポリアルキレングリコール型、グリセロール脂肪酸エステル、ペンタエリスリトール脂肪酸エステル、ソルビトール脂肪酸エステル、ショ糖脂肪酸エステルの多価アルコール型が挙げられる。
高級アルコールは、通常炭素数８〜２２の直鎖または分岐の不飽和または飽和の高級アルコールである。アルキルまたはアルケニルフェノールは、通常炭素数６〜２２の直鎖または分岐の不飽和または飽和のアルキルまたはアルケニルフェノールである。脂肪酸は、通常炭素数１０〜２２の不飽和または飽和の脂肪酸である。多価アルコールは、通常炭素数３〜１２の多価アルコールである。脂肪族アミンは、通常炭素数８〜２２の直鎖または分岐の不飽和又は飽和の脂肪族アミンである。アルキレンオキシド付加物のアルキレンオキシ基としては、エチレンオキシ基、プロピレンオキシ基、ブチレンオキシ基、スチレンオキシ基等が挙げられる。アルキレンオキシドが付加した部分は、１種のアルキレンオキシ基からなるものであってもよく、２種以上のアルキレンオキシ基からなるものであってもよい。２種以上のアルキレンオキシ基からなる場合、アルキレンオキシドの付加形態に制限はない。アルキレンオキシドの付加形態としては、ランダム付加、ブロック付加、ランダム付加とブロック付加との組み合わせ等が挙げられる。アルキレンオキシドの付加数は、通常１〜２０モルである。
【００２３】
（Ｄ）成分としては、すすぎ性、経済性の観点から、アニオン性界面活性剤、ノニオン性界面活性剤が好ましく、アルキルベンゼンスルホン酸塩、高級アルコール硫酸エステル塩、高級アルコールアルキレンオキシド付加物の硫酸塩、α−オレフィンスルホン酸塩のアニオン性界面活性剤；高級アルコールアルキレンオキシド付加物、脂肪酸アルキレンオキシド付加物のノニオン性界面活性剤がより好ましい。
【００２４】
（他の成分）
他の成分としては、アルコール、グリコール類等の可溶化剤；エチレンジアミン四酢酸塩、カルボキシメチルセルロース、ポリビニルピロリドン、ポリアクリル酸塩等のビルダー成分；増粘剤；ｐＨ調整剤；防腐剤；防錆剤；顔料；着色剤；香料；蛍光着色剤；酵素；殺菌剤等が挙げられる。
【００２５】
（各成分の割合）
（Ｂ）成分である酸素系酸化剤の割合は、取扱性の観点から、３Ｄプリンタ用サポート材除去液１００質量％のうち、０．０１〜３５質量％が好ましく、０．０５〜１０質量％がより好ましく、０．１〜３．５質量％がさらに好ましい。
（Ｂ）成分であるハロゲン系酸化剤の割合は、取扱性の観点から、３Ｄプリンタ用サポート材除去液１００質量％のうち、０．０１〜１５質量％が好ましく、０．０５〜１０質量％がより好ましく、０．１〜６質量％がさらに好ましい。
【００２６】
３Ｄプリンタ用サポート材除去液が（Ｃ）成分を含む場合、（Ｃ）成分の量は、３Ｄプリンタ用サポート材除去液のＰアルカリ度が下記の範囲となるような量が好ましい。
３Ｄプリンタ用サポート材除去液のＰアルカリ度は、サポート材の除去性の観点から、０ｇ／Ｌ超６５ｇ／Ｌ以下が好ましく、４ｇ／Ｌ以上２６ｇ／Ｌ以下がより好ましい。
Ｐアルカリ度は、以下のようにして求める。
３Ｄプリンタ用サポート材除去液をビーカーに取り、ｐＨ計の電極を入れる。３Ｄプリンタ用サポート材除去液をマグネチックスターラーで緩やかにかき混ぜながら１モル／Ｌの塩酸でｐＨ８．３になるまで滴定する。得られた滴定量から下記式（Ｉ）によって水酸化ナトリウム量に換算したＰアルカリ度が算出される。
Ｐアルカリ度（ｇ／Ｌ：ＮａＯＨ）＝１×Ａ×ｆ／１０００×４０／Ｂ×１００  （Ｉ）
ただし、１は、塩酸の価数であり、Ａは、１モル／Ｌ塩酸の滴定量（ｍＬ）であり、ｆは、１モル／Ｌ塩酸のファクターであり、４０は、ＮａＯＨの分子量であり、Ｂは、３Ｄプリンタ用サポート材除去液の質量（ｇ）である。
【００２７】
３Ｄプリンタ用サポート材除去液が（Ｄ）成分を含む場合、（Ｄ）成分の割合は、すすぎ性、経済性、および廃棄の際の環境への影響の観点から、３Ｄプリンタ用サポート材除去液１００質量％のうち、０質量％超２０質量％以下が好ましく、０．１質量％以上５質量％以下がより好ましい。
【００２８】
（３Ｄプリンタ用サポート材除去液の調製）
３Ｄプリンタ用サポート材除去液を調製する際における各成分の添加順序は、特に限定されない。
３Ｄプリンタ用サポート材除去液は、（Ａ）成分、（Ｂ）成分を含む３Ｄプリンタ用サポート材除去液の濃厚液を調製し、使用直前に（Ａ）成分で希釈して３Ｄプリンタ用サポート材除去液としてもよい。３Ｄプリンタ用サポート材除去液の濃厚液は、（Ｃ）成分を含む場合は、安定性の観点から、（Ｂ）成分と（Ｃ）成分とを分けた２液タイプが好ましい。２液タイプにおいては、（Ａ）成分は、（Ｂ）成分および（Ｃ）成分のどちらに配合しておいてもよく、（Ｄ）成分を含む場合は、（Ｄ）成分は、（Ｂ）成分および（Ｃ）成分のどちらに配合しておいてもよい。
【００２９】
（作用効果）
以上説明した本発明の３Ｄプリンタ用サポート材除去液にあっては、酸化作用のある（Ｂ）成分を含むため、３Ｄプリンタ用サポート材除去液を用いて立体造形物からサポート材を除去する際に、立体造形物を黄変させにくい。
【００３０】
＜３Ｄプリンタ用サポート材除去方法＞
本発明の３Ｄプリンタ用サポート材除去方法は、後述する立体造形物の製造方法において３Ｄプリンタを用いて製造された、サポート材で支持されたモデル材からなる立体造形物から、本発明の３Ｄプリンタ用サポート材除去液を用いて前記サポート材を除去する方法である。
３Ｄプリンタ用サポート材除去液は、あらかじめ各成分を混合して調製してもよく、使用直前に各成分を混合して調製してもよい。
【００３１】
３Ｄプリンタ用サポート材除去液によるサポート材の除去は、３Ｄプリンタ用サポート材除去液と、サポート材が付着した立体造形物とを接触させることで行われる。接触方法としては、浸漬法、浸漬揺動法、浸漬撹拌法、浸漬バブリング法、液中噴流法、浸漬超音波洗浄法等が挙げられ、接触時間の短縮および簡便性の観点から、浸漬法、浸漬撹拌法、浸漬超音波洗浄法が好ましい。
【００３２】
３Ｄプリンタ用サポート材除去液の温度は、３Ｄプリンタ用サポート材除去液の性状、立体造形物への影響、水の蒸発等に応じて適宜設定される。３Ｄプリンタ用サポート材除去液の温度は、サポート材の除去性の観点から、１０〜１００℃が好ましく、２０〜１００℃がより好ましい。
【００３３】
３Ｄプリンタ用サポート材除去液と、サポート材が付着した立体造形物との接触時間は、サポート材の残存量等に応じて適宜設定される。接触時間の短縮を図るため、事前に立体造形物からサポート材の一部を除去しておいてもよい。
サポート材の事前の除去方法としては、機械的な方法または化学的な方法が挙げられる。機械的な方法としては、振動等の機械的負荷を加えることによってサポート材を一部除去する方法；ウォータージェットによってサポート材を一部除去する方法；手指によってサポート材を擦り落とす方法等が挙げられる。化学的な方法としては、有機溶媒を用いてサポート材を溶解させる方法等が挙げられる。
【００３４】
３Ｄプリンタ用サポート材除去液によるサポート材の除去は、数回に分けて行ってもよい。数回に分けて行う場合、各回ごとに３Ｄプリンタ用サポート材除去液を新しいものに入れ替えて行ってもよい。
【００３５】
（作用効果）
以上説明した本発明の３Ｄプリンタ用サポート材除去方法にあっては、酸化作用のある（Ｂ）成分を含む３Ｄプリンタ用サポート材除去液を用いているため、３Ｄプリンタ用サポート材除去液を用いて立体造形物からサポート材を除去する際に、立体造形物の黄変が抑えられる。
【００３６】
＜立体造形物の製造方法＞
本発明の立体造形物の製造方法は、下記の工程（ａ）〜（ｃ）を有する方法である。
工程（ａ）：３Ｄプリンタを用いてサポート材で支持されたモデル材からなる立体造形物を製造する工程。
工程（ｂ）：工程（ａ）の後、本発明の３Ｄプリンタ用サポート材除去液を用いてサポート材を除去する工程。
工程（ｃ）：必要に応じて、工程（ｂ）の後、立体造形物をすすぎ液で処理する工程。
【００３７】
（モデル材）
モデル材は、３Ｄプリンタで使用されるモデル材であれば、特に限定されない。
【００３８】
モデル材としては、熱溶解積層方式の場合、熱可塑性樹脂と可塑剤とを含むものが挙げられる。
熱可塑性樹脂としては、アクリロニトリル−ブタジエン−スチレン（ＡＢＳ）樹脂、アクリレート−スチレン−アクリロニトリル（ＡＳＡ）樹脂、ポリカーボネート（ＰＣ）樹脂、ＰＣ／ＡＢＳアロイ、ポリ乳酸樹脂、疎水性ポリスルホン樹脂、ポリフェニルスルホン樹脂、ポリエーテルイミド樹脂、ポリアミド樹脂等が挙げられる。
可塑剤としては、ポリエステル系可塑剤、多価アルコールエステル系可塑剤、多価カルボン酸エステル系可塑剤、リン酸エステル系可塑剤等が挙げられる。
【００３９】
モデル材としては、マテリアルジェッティング方式の場合、光硬化性樹脂と光重合開始剤を含むものが挙げられる。
光硬化性樹脂としては、アクリル系モノマー；エポキシアクリレート系オリゴマー、ウレタンアクリレート系オリゴマー、ポリエステルアクリレート系オリゴマー等を含む光硬化性樹脂が挙げられる。
【００４０】
アクリル系モノマーとしては、光重合性アクリル系モノマーが挙げられる。光重合性アクリル系モノマーとしては、非官能性アクリル系モノマー、一官能性アクリル系モノマー、多官能性アクリル系モノマーが挙げられる。
非官能性アクリル系モノマーとしては、（メタ）アクリル酸メチル、（メタ）アクリル酸エチル、（メタ）アクリル酸プロピル、（メタ）アクリル酸ブチル、（メタ）アクリル酸イソブチル、（メタ）アクリル酸ターシャリーブチル、（メタ）アクリル酸２−エチルへキシル、（メタ）アクリル酸オクチル、（メタ）アクリル酸イソデシル、（メタ）アクリル酸ラウリル、（メタ）アクリル酸トリデシル、（メタ）アクリル酸セチル、（メタ）アクリル酸ステアリル、（メタ）アクリル酸シクロヘキシル、（メタ）アクリル酸ベンジル等が挙げられる。
一官能性アクリル系モノマーとしては、（メタ）アクリル酸、（メタ）アクリル酸ジエチルアミノエチル、（メタ）アクリル酸２−ヒドロキシエチル、（メタ）アクリル酸２−ヒドロキシプロピル、（メタ）アクリル酸グリシジル、（メタ）アクリル酸テトラヒドロフルフリル等が挙げられる。
多官能性アクリル系モノマーとしては、ジ（メタ）アクリル酸エチレン、ジ（メタ）アクリル酸ジエチレングリコール、ジ（メタ）アクリル酸１，３−ブチレン、ジ（メタ）アクリル酸トリエチレングリコール、（メタ）アクリル酸アリル、ジ（メタ）アクリル酸テトラエチレングリコール、トリ（メタ）アクリル酸トリメチロールプロパン、ジ（メタ）アクリル酸デカエチレングリコール、テトラ（メタ）アクリル酸ペンタエリスリトール、ジ（メタ）アクリル酸ペンタデカエチレングリコール等が挙げられる。
【００４１】
エポキシアクリレート系オリゴマーとしては、ダイセル・オルネクス社製のＥＢＥＣＲＹＬ３７０８等、サートマー社製のＣＮ２００３等が挙げられる。
ウレタンアクリレート系オリゴマーとしては、ダイセル・オルネクス社製のＥＢＥＣＲＹＬ２１０、ＥＢＥＣＲＹＬ２３０、ＥＢＥＣＲＹＬ２４４、ＥＢＥＣＲＹＬ２７０、ＥＢＥＣＲＹＬ４８５８、ＥＢＥＣＲＹＬ８４０２、ＥＢＥＣＲＹＬ９２７０、新中村化学工業社製のＵ−２００ＰＡ、ＵＡ１２２Ｐ、ＵＡ１６０ＴＭ、Ｕ１０８Ａ、日本合成化学工業社製のＵＶ２０００Ｂ、ＵＶ３０００Ｂ、ＵＶ３２００Ｂ、ＵＶ３３１０Ｂ、ＵＶ３７００Ｂ、サートマー社製のＣＮ９００６、Ｃ９００７等が挙げられる。
ポリエステルアクリレート系オリゴマーとしては、ダイセル・オルネクス社製のＥＢＥＣＲＹＬ８１２、ＥＢＥＣＲＹＬ８５３、ＥＢＥＣＲＹＬ８８４等が挙げられる。
【００４２】
光重合開始剤としては、紫外線領域から近赤外領域に感光性を有する公知のラジカル系光重合開始剤、３８０〜７８０ｎｍの波長域に感光性を有するラジカル系可視光重合開始剤が挙げられる。
ラジカル系光重合開始剤としては、ベンゾイン、ベンゾインメチルエーテル、ベンゾインイソプロピルエーテル等の誘導体のベンゾイン類；アセトフェノン、２，２−ジメトキシ−２−フェニルアセトフェノン等の誘導体のアセトフェノン類；２−メチルアントラキノン、２−クロロアントラキノン、２−エチルアントラキノン、２−ｔ−ブチルアントラキノン等の誘導体のアントラキノン類；オキサントン、２，４−ジメチルチオキサントン等の誘導体のチオキサントン類；ベンゾフェノン、４−ベンゾイル−４’−メチルジフェニルサルファイド、４，４’−ジクロロベンゾフェノン、Ｎ，Ｎ−ジメチルアミノベンゾフェノン等の誘導体のベンゾフェノン類；２，４，６−トリメチルベンゾイルジフェニルホスフィンオキサイド等が挙げられる。
ラジカル系可視光重合開始剤としては、カンファーキノン、ベンジル、トリメチルベンゾイルジフェニルフォスフィンオキシド、メチルチオキサントン、ビス（シクロペンタジエニル）チタニウム−ジペンタフルオロフェニル等が挙げられる。
【００４３】
（サポート材）
サポート材は、熱溶解積層方式やマテリアルジェッティング方式に使用されるサポート材であれば、特に限定されない。
【００４４】
サポート材としては、熱溶解積層方式の場合、熱可塑性アクリル系樹脂と、ポリビニルアルコールと、可塑剤とを含むものが挙げられる。
熱可塑性アクリル系樹脂としては、（メタ）アクリル酸メチル、（メタ）アクリル酸エチル、（メタ）アクリル酸プロピル、（メタ）アクリル酸ブチル、（メタ）アクリル酸２−エチルヘキシル、アクリル酸ポリエチレングリコールエステル、メタクリル酸ポリエチレングリコール等の（メタ）アクリル酸エステルのホモポリマー；（メタ）アクリル酸エステルと、（メタ）アクリル酸、イタコン酸、マレイン酸、フマル酸、スチレン、α−メチレン−γ−バレロラクトン、α−ヒドロキシアクリル酸、ビニルアルコールメチルビニルエーテル、スチレンスルホン酸、酢酸ビニル、プロピオン酸ビニル、メタクリル酸アダマンチル、エチレン、プロピレン等の他のモノマーとのコポリマーを含む熱可塑性アクリル系樹脂が挙げられる。
可塑剤としては、モデル材に含まれる可塑剤と同様のものが挙げられる。
【００４５】
サポート材としては、マテリアルジェッティング方式の場合、光硬化性樹脂と、光重合開始剤と、水溶性粘度調整剤と、湿潤剤とを含むものが挙げられる。
光硬化性樹脂としては、モデル材に含まれる光硬化性樹脂と同様のものが挙げられる。サポート材に含まれる光硬化性樹脂とモデル材に含まれる光硬化性樹脂との違いは、モデル材に比べサポート材に含まれる光硬化性樹脂の重合度が低い点が挙げられる。
光重合開始剤としては、モデル材に含まれる光重合開始剤と同様のものが挙げられる。
水溶性粘度調整剤としては、ポリエチレングリコール、多価アルコール等が挙げられる。
湿潤剤としては、グリセリン（水溶性粘度調整剤として機能してもよい。）等が挙げられる。
【００４６】
熱溶解積層方式およびマテリアルジェッティング方式のサポート材は、さらにポリエチレングリコール、ポリ（エチレングリコール／プロピレングリコール）、カルボキシメチルセルロース、澱粉等の水溶性ポリマー；ポリエーテルエステル；ポリエーテルエステルアミド；疎水性のゴムに親水性基を有するポリアクリル酸等のポリマーをグラフトさせたグラフトポリマー；シリコーンにポリオキサゾリンがグラフトしたグラフトポリマー；イオン性エラストマー等の親水性熱可塑性エラストマー；スチレン−ブタジエン共重合体、熱可塑性エラストマー等の水不溶性ポリマーを含んだものであってもよい。
【００４７】
（工程（ａ））
３Ｄプリンタを用いて立体造形物を製造する造形方式としては、熱溶解積層方式またはマテリアルジェッティング方式が好ましい。
【００４８】
（工程（ｂ））
サポート材の除去は、上述した本発明の３Ｄプリンタ用サポート材除去方法によって行う。
【００４９】
（工程（ｃ））
工程（ｃ）は、すすぎ液と立体造形物とを接触させることで行われる。接触方法としては、浸漬法、浸漬揺動法、浸漬撹拌法、浸漬バブリング法、液中噴流法、浸漬超音波洗浄法等が挙げられ、接触時間の短縮および簡便性の観点から、浸漬法、浸漬撹拌法、浸漬超音波洗浄法が好ましい。
すすぎ液としては、水道水、酸の水溶液、アルカリの水溶液、界面活性剤を配合した水溶液等が好適に用いられる。
【００５０】
すすぎ液と立体造形物との接触時間は、３Ｄプリンタ用サポート材除去液やサポート材の残存量等に応じて適宜設定すればよい。
工程（ｃ）は数回に分けて行ってもよい。数回に分けて行う場合、各回ごとにすすぎ液を新しいものに入れ替えて行ってもよい。
【００５１】
（作用効果）
以上説明した本発明の立体造形物の製造方法にあっては、サポート材の除去に、酸化作用のある（Ｂ）成分を含む３Ｄプリンタ用サポート材除去液を用いているため、３Ｄプリンタ用サポート材除去液を用いて立体造形物からサポート材を除去する際に、立体造形物の黄変が抑えられる。
【実施例】
【００５２】
以下に、本発明を実施例によりさらに説明するが、本発明はこれらの実施例により何ら制限されるものではない。
【００５３】
＜３Ｄプリンタ用サポート材除去液の原料＞
３Ｄプリンタ用サポート材除去液の原料として下記の成分を準備した。
（（Ａ）成分）
・イオン交換水。
（（Ｂ）成分）
・過酸化水素、
・過炭酸ナトリウム、
・次亜塩素酸ナトリウム。
（（Ｃ）成分）
・水酸化ナトリウム、
・水酸化カリウム、
・オルトケイ酸ナトリウム、
・ジエタノールアミン、
・トリエタノールアミン。
【００５４】
（（Ｄ）成分）
・直鎖アルキルベンゼンスルホン酸ナトリウム：テイカトックスＬ−１２１（テイカ社製、アルキルの炭素数：１０〜１４）のナトリウム中和塩。
・高級アルコールアルキレンオキシド付加物１：炭素数１２〜１３の高級アルコール混合物のエチレンオキシド８．５モル、プロピレンオキシド２．５モルランダム付加物。
・高級アルコールアルキレンオキシド付加物２：ステアリルアルコールのエチレンオキシド２０モル付加物。
・高級アルコールアルキレンオキシド付加物３：炭素数１２〜１５の高級アルコール混合物のエチレンオキシド６．８モル付加物
【００５５】
＜３Ｄプリンタ用サポート材除去液の調製＞
（実施例１〜２５、比較例１〜１３）
サポート材の除去を行う直前に、表１、表２および表３に示す各成分を表１、表２および表３に示す組成で混合して、３Ｄプリンタ用サポート材除去液を調製した。
【００５６】
＜評価方法＞
本発明の３Ｄプリンタ用サポート材除去液の効果を確認するために、サポート材の除去を行った後、立体造形物の黄変およびサポート材の除去性の評価を行った。結果を表１、表２および表３に示す。
【００５７】
（立体造形物の製造）
モデル材としては、ＵＶ硬化性アクリル樹脂（ストラタシス・ジャパン社製、Ｏｂｊｅｃｔ  ＶｅｒｏＣｌｅａｒ  ＲＧＤ８１０）を用意した。
サポート材としては、水溶性ＵＶ硬化性アクリル樹脂：（ストラタシス・ジャパン社製、Ｏｂｊｅｃｔ  Ｓｕｐｐｏｒｔ  ＳＵＰ７０７）を用意した。
マテリアルジェッティング方式の３Ｄプリンタ（ストラタシス・ジャパン社製、Ｏｂｊｅｔ  Ｅｄｅｎ２６０Ｓ）を用い、積層ピッチ：１６μｍにて、サポート材で支持されたモデル材からなる立体造形物（以下、被洗物とも記す。）を製造した。サポート材で支持された立体造形物（被洗物）の写真を図１に示し、サポート材を除去し、すすぎを行った後の立体造形物の写真を図２に示す。
【００５８】
（サポート材の除去）
図３に示すように、２Ｌのビーカー１０に３Ｄプリンタ用サポート材除去液１２を１０００ｍＬ入れ、ビーカー１０の底部の撹拌子１４を３００ｒｐｍで回転させた。ポリプロピレン製の樹脂ネット１６に入れた被洗物１８を、撹拌子１４と接触しないようにビーカー１０内の３Ｄプリンタ用サポート材除去液１２に浸漬させ、温度：２０℃、時間：４時間の条件で処理した。
【００５９】
（すすぎ）
３Ｄプリンタ用サポート材除去液をすすぎ液に変更した以外は、サポート材の除去と同じ装置を用い、下記の条件で処理した。
すすぎ液：イオン交換水、
温度：２０℃、
時間：１分間、
回数：３回（回数ごとにすすぎ液を入れ替えた）。
【００６０】
（立体造形物の黄変）
すすぎの後、立体造形物を目視にて確認し、下記基準にて評価した。立体造形物の黄変は、３以上であれば合格と判断した。
３：立体造形物に黄変が確認されなかった。
２：立体造形物にわずかに黄変が確認された。
１：立体造形物に黄変が確認された。
【００６１】
（サポート材の除去性）
すすぎの後、立体造形物を目視にて確認し、下記基準にて評価した。サポート材の除去性は、３以上であれば合格と判断した。
４：サポート材がすべて除去された。
３：サポート材のほとんどが除去されたが、立体造形物の表面にわずかにサポート材が残留した。
２：サポート材が除去できず、立体造形物の表面および立体造形物の隙間にサポート材が確認できた。
１：サポート材の多くが除去できず、立体造形物の全体にサポート材が残留した。
【００６２】
【表１】
2018083869.tif 000003
【００６３】
【表２】
2018083869.tif 000004
【００６４】
【表３】
2018083869.tif 000005
【産業上の利用可能性】
【００６５】
本発明の３Ｄプリンタ用サポート材除去液を用いてサポート材を除去することによって、立体造形物の黄変を抑えることができる。したがって、本発明の３Ｄプリンタ用サポート材除去液、３Ｄプリンタ用サポート材除去方法、および立体造形物の製造方法によれば、モデル材の素材の質感を維持したまま、３Ｄ−ＣＡＤや３Ｄ−ＣＧのデータ通りの精度が高い立体造形物を得ることができる。
【符号の説明】
【００６６】
１０  ビーカー、
１２  ３Ｄプリンタ用サポート材除去液、
１４  撹拌子、
１６  樹脂ネット、
１８  被洗物。
【図１】
2018083869.tif 000006
【図２】
2018083869.tif 000007
【図３】
2018083869.tif 000008